(57)【特許請求の範囲】
【請求項１】
一般式１
【化１】
0004354594.tif 000003
（但し、ＲＣＯは炭素原子数８から２２の脂肪酸残基であり、ＡはＯＨまたはカルボキシル基が置換してもよい炭素原子数１〜６のアルキレン鎖であり、ｎは２〜６の整数であり、Ｙはカルボキシル基）で示される２鎖２親水基含有化合物の遊離酸で被覆処理された被覆顔料。
【請求項２】
請求項１に記載の被覆顔料を含有することを特徴とする化粧料。
【発明の詳細な説明】
【０００１】
【発明の属する技術分野】
本発明は、顔料の表面が２鎖２親水基含有化合物で被覆処理された被覆顔料及びそれを含有する化粧料に関する。
【０００２】
【従来の技術】
被覆顔料として、従来、金属石鹸、Ｎ-アシルアミノ酸、シリコーン等を被覆した顔料がケーキ型ファンデーション等に用いられている。金属石鹸被覆顔料は、耐水性や皮膚に対する付着性にすぐれるが、しっとり感に欠ける。Ｎ-アシルアミノ酸被覆顔料は、しっとり感をやや有するものの、付着性に劣る。シリコーン被覆顔料はすべりにすぐれるものの、しっとり感に欠ける。
【０００３】
このように、被覆顔料として、皮膚に対する付着性、しっとり感で十分にすぐれるもの、及びそれを含有する化粧料はまだ開発されていない。
【０００４】
【発明が解決しようとする課題】
本発明の目的は、皮膚に対する付着性にすぐれるとともに、しっとり感、すべりにすぐれる被覆顔料及びそれを含有する化粧料を提供することである。
【０００５】
【課題を解決するための手段】
本発明の目的は、本発明の請求項１の一般式１
【０００６】
【化２】
0004354594.tif 000002
【０００７】
（但し、ＲＣＯは炭素原子数８から２２の脂肪酸残基であり、ＡはＯＨまたはカルボキシル基が置換してもよい炭素原子数１〜６のアルキレン鎖であり、ｎは２〜６の整数であり、Ｙはカルボキシル基）で示される２鎖２親水基含有化合物の遊離酸で被覆処理された被覆顔料によって達成される。また、本発明の目的は、本発明の請求項２の請求項１に記載の被覆顔料を含有することを特徴とする化粧料によって達成される。
【０００８】
【発明の実施の形態】
本発明の被覆物質の遊離酸は特開平８-３１１００３号公報によって公知である。ＲＣＯは炭素原子数８から２２の脂肪酸残基であるが、特に１２から１８の一種又は二種以上が好ましい。ＡはＯＨまたはカルボキシル基が置換してもよい炭素原子数１〜６のアルキレン鎖であるが、特にカルボキシル基が置換したものが好ましい。ｎは２〜６の整数であるが、特に２が好ましい。
【０００９】
本発明で適用される顔料は、タルク、カオリン、マイカ、セリサイト、硫酸バリウム、炭酸カルシウム、炭酸マグネシウム、ケイ酸アルミ二ウム、ケイ酸マグネシウム、酸化チタン等のよく知られている顔料すべてである。粒径は問わない。
【００１０】
以上の被覆物質でこれらの顔料を被覆処理する方法は、特許第２７８８０８５号公報に記載されている公知の方法に準じるものである。被覆率は顔料に対して通常０．５から５０質量％であり、目的に応じて遊離酸の仕込み量を調節することで任意に選択できる。これらの被覆顔料は、基礎化粧品、パウダーファンデーション、リクイドファンデーション、アイシャドー、口紅、ネイルカラー等のメイクアップ化粧料、入浴剤に好適に配合される。その配合量は目的に応じて様々であるが、通常０．1から９０質量％である。
【００１１】
【実施例】
以下、実施例に記載の評価試験の方法は次の通りである。
実用特性試験（皮膚に対する付着性、しっとり感）
専門検査員10人による実用テストで調べた。皮膚に対する付着性、しっとり感のスコアは極めてよい（５点）、よい（４点）、普通（３点）、悪い（２点）、極めて悪い（１点）の５段階に評価し、１０名のスコアの平均値を求め、次のように表示した。
−−−−−−−−−−−−−−−−−−−
スコアの平均値      付着性、しっとり感
３．５を超える            ○
２．５〜３．５            △
２．５未満                ×
−−−−−−−−−−−−−−−−−−−
【００１２】
実施例１  エチレンジアミン−Ｎ，Ｎ−ジドデカノイル−Ｎ，Ｎ−ジコハク酸で被覆処理したタルク
水１０リットルにタルク１ｋｇを懸濁し、塩酸でｐＨを１に調節する。この中にエチレンジアミン−Ｎ，Ｎ−ジドデカノイル−Ｎ，Ｎ−ジコハク酸ジナトリウム４０ｇを攪拌下、適宜塩酸を加えてｐＨを１に維持しながら滴下する。その後、２０分間攪拌し、ろ過、水洗し、１１０℃にて乾燥した。これを解砕し、エチレンジアミン−Ｎ，Ｎ−ジドデカノイル−Ｎ，Ｎ−ジコハク酸被覆処理タルクを得た。
【００１３】
比較例１  Ｎ−ドデカノイル−Ｌ−アスパラギン酸で被覆処理したタルク
エチレンジアミン−Ｎ，Ｎ−ジドデカノイル−Ｎ，Ｎ−ジコハク酸ジナトリウムの代わりにＮ−ドデカノイル−Ｌ−アスパラギン酸モノナトリウムを用いる他は実施例１と同様にしてＮ−ドデカノイル−Ｌ−アスパラギン酸被覆処理タルクを得た。
【００１４】
実施例１、比較例１で得た処理顔料を評価した結果、前者の付着性、しっとり感は○、後者のそれらは×であった。
【００１５】
実施例２
酸化チタン１００ｇ，タルク１０ｇ、マイカ１０ｇ、ベンガラ１０ｇ、黄酸化鉄２０ｇ、黒酸化鉄３ｇを水１リットルに懸濁させ、ｐＨを１に調節した。これにエチレンジアミン−Ｎ，Ｎ−ジミリストイル−Ｎ，Ｎ−ジコハク酸ジナトリウムの４．５％水溶液２００ｇをｐＨを１から２に保ちながら滴下した。さらに２０分間攪拌後、ろ過、水洗し、８０℃にて噴霧乾燥した。次いで，ヘンシェルミキサーにて３分間混合し、エチレンジアミン−Ｎ，Ｎ−ジステアロイル−Ｎ，Ｎ−ジコハク酸で被覆処理混合顔料を得た。これを油性ファンデーションに応用した。配合量は質量％である。
成分Ａ:被覆処理混合顔料              ４０．０
成分Ｂ：流動パラフィン               ２５．８
パルミチン酸イソプロピル             １５．０
ソルビタンモノオレート                 ３．０
マイクロクリスタンワックス             ８．０
オゾケライト                           ７．０
キャンデリラロウ                       １．０
防腐剤                                 ０．２
成分Ｃ:香料                            適量
成分Ｂを加熱・混合し、均一にした。これに成分Ａを加え、混合物をロールミルで練った。これを再融解し、攪拌下に冷却し、６０℃にて成分Cを加え、容器に流し込み、放冷して固めた。
一方、成分Ａの被覆処理混合顔料のエチレンジアミン−Ｎ，Ｎ−ジミリストイル−Ｎ，Ｎ−ジコハク酸の代わりにＮ−ミリストイル−Ｌ−アスパラギン酸で被覆した被覆処理混合顔料を得た。それを成分Ａの被覆処理混合顔料の代わりに配合した油性ファンデーションを同様にして調製し、本実施例の対照品とした。本実施例の油性ファンデーションをその対照品と比べた結果、本実施例の油性ファンデーションは、対照の油性ファンデーションと比べて皮膚に対する付着性、しっとり感の点で顕著にすぐれていた。
【００１６】
【発明の効果】
以上記載の通り、本発明は皮膚に対する付着性、しっとり感の点で顕著にすぐれる被覆処理顔料及びそれを含有する化粧料を提供することが明らかである。